(57)【特許請求の範囲】
【請求項１】
半導体基板と、前記半導体基板の主面上の第１領域に設けられるｎ型半導体層と、前記半導体基板の前記主面上の前記第１領域と異なる第２領域に設けられるｐ型半導体層と、を含む光電変換部と、
前記ｎ型半導体層上に設けられるｎ側電極と、
前記ｐ型半導体層上に設けられるｐ側電極と、
前記光電変換部の外部に設けられ、前記ｎ側電極と前記ｐ側電極の間に接続され、所定の降伏電圧以上の電圧が印加された場合に電流が流れるよう構成される非オーミック性の抵抗体と、を備える太陽電池セル。
【請求項２】
前記抵抗体は、前記ｎ側電極および前記ｐ側電極の上に設けられる請求項１に記載の太陽電池セル。
【請求項３】
前記抵抗体は、前記ｎ側電極と前記ｐ側電極の間を分離する溝に設けられる請求項１または２に記載の太陽電池セル。
【請求項４】
前記抵抗体の前記ｎ側電極と前記ｐ側電極の間での降伏電圧は、前記太陽電池セルの開放電圧よりも大きい請求項１から３のいずれか一項に記載の太陽電池セル。
【請求項５】
前記抵抗体は、粒界を有する半導体粒子、表面酸化膜を有する半導体粒子および表面酸化膜を有する金属粒子の少なくとも一つを含む請求項１から４のいずれか一項に記載の太陽電池セル。
【請求項６】
前記ｎ側電極および前記ｐ側電極の少なくとも一方は金属を含み、
前記抵抗体は、前記金属とショットキー接合する材料を含む請求項１から４のいずれか一項に記載の太陽電池セル。
【請求項７】
半導体基板と、
前記半導体基板の主面上の第１領域に設けられるｎ型半導体層と、
前記半導体基板の前記主面上の前記第１領域と異なる第２領域に設けられるｐ型半導体層と、
前記ｎ型半導体層上に設けられるｎ側電極と、
前記ｐ型半導体層上に設けられるｐ側電極と、
前記ｎ側電極と前記ｐ側電極の間を分離する溝に設けられ、前記ｎ側電極と前記ｐ側電極の間を接続し、所定の降伏電圧以上の電圧が印加された場合に電流が流れるよう構成される非オーミック性の抵抗構造と、を備える太陽電池セル。
【発明の詳細な説明】
【技術分野】
【０００１】
本発明は、太陽電池セルに関する。
【背景技術】
【０００２】
太陽電池セルは、複数のセルを接続することによりモジュール化される。同一モジュール内の一部の太陽電池セルが陰に入って太陽光が当たらなくなると、陰に入る太陽電池セルに逆方向電圧が印加されて発熱するホットスポット現象が生じることが知られている（例えば、特許文献１参照）。
【先行技術文献】
【特許文献】
【０００３】
【特許文献１】特開２０１５−６５２１９号公報
【発明の概要】
【発明が解決しようとする課題】
【０００４】
ホットスポット現象の発生を抑制できるセル構造であることが好ましい。【０００５】
本発明はこうした状況に鑑みてなされたものであり、その目的は、ホットスポット現象の発生を抑制できる太陽電池セルを提供することにある。
【課題を解決するための手段】
【０００６】
本発明のある態様の太陽電池セルは、半導体基板と、半導体基板の主面上の第１領域に設けられるｎ型半導体層と、半導体基板の主面上の第１領域と異なる第２領域に設けられるｐ型半導体層と、を含む光電変換部と、ｎ型半導体層上に設けられるｎ側電極と、ｐ型半導体層上に設けられるｐ側電極と、光電変換部の外部に設けられ、ｎ側電極とｐ側電極の間に接続される非オーミック性の抵抗体と、を備える。【０００７】
本発明の別の態様もまた太陽電池セルである。この太陽電池セルは、半導体基板と、半導体基板の主面上の第１領域に設けられるｎ型半導体層と、半導体基板の主面上の第１領域と異なる第２領域に設けられるｐ型半導体層と、ｎ型半導体層上に設けられるｎ側電極と、ｐ型半導体層上に設けられるｐ側電極と、ｎ側電極とｐ側電極の間に接続される非オーミック性の抵抗構造と、を備える。
【発明の効果】
【０００８】
本発明によれば、ホットスポット現象の発生を抑制できる太陽電池セルを提供できる。
【図面の簡単な説明】
【０００９】
【図１】実施の形態に係る太陽電池セルの構造を示す平面図である。
【図２】図１の太陽電池セルの構造を示す断面図である。
【図３】抵抗体の電流−電圧特性を模式的に示すグラフである。
【図４】抵抗体の構造を模式的に示す図である。
【図５】変形例に係る太陽電池セルの構造を示す平面図である。
【図６】図５の太陽電池セルの構造を示す断面図である。
【図７】別の変形例に係る太陽電池セルの構造を示す平面図である。
【図８】さらに別の変形例に係る太陽電池セルの構造を示す平面図である。
【発明を実施するための形態】
【００１０】
本発明を具体的に説明する前に、概要を述べる。実施の形態は、太陽電池セルである。この太陽電池セルは、半導体基板の主面上の第１領域にｎ型半導体層が設けられ、半導体基板の主面上の第１領域と異なる第２領域にｐ型半導体層が設けられる光電変換部と、ｎ型半導体層上に設けられるｎ側電極と、ｐ型半導体層上に設けられるｐ側電極と、光電変換部の外部に設けられ、ｎ側電極とｐ側電極の間に接続される非オーミック性の抵抗体と、を備える。本実施の形態によれば、ｎ側電極とｐ側電極の間に非オーミック性の抵抗体を設けることで、太陽電池セルの全体または一部に逆バイアス電圧が印加されたときに非オーミック性の抵抗体に電流経路をバイパスさせることができる。これにより、逆バイアス電圧の印加によりセルの全体または一部が発熱するホットスポット現象の発生を抑制できる。
【００１１】
以下、図面を参照しながら、本発明を実施するための形態について詳細に説明する。図面の説明において同一の要素には同一の符号を付し、重複する説明を適宜省略する。
【００１２】
図１は、実施の形態に係る太陽電池セル７０を示す平面図であり、太陽電池セル７０の裏面７０ｂの構造を示す。太陽電池セル７０は、光電変換部１０と、ｎ側電極１４と、ｐ側電極１５と、抵抗構造３０と、を備える。
【００１３】
光電変換部１０は、半導体基板と、半導体基板の第１領域に形成されるｎ型半導体層と、半導体基板の第１領域とは異なる第２領域に形成されるｐ型半導体層とを含む。光電変換部１０の詳細は、図２を参照しながら別途後述する。ｎ側電極１４は、ｎ型半導体層が設けられる領域に形成され、ｐ側電極１５は、ｐ型半導体層が設けられる領域に形成される。
【００１４】
ｎ側電極１４は、ｘ方向に延びるバスバー電極１４ａと、ｙ方向に延びる複数のフィンガー電極１４ｂとを含む櫛歯状に形成される。同様に、ｐ側電極１５は、ｘ方向に延びるバスバー電極１５ａと、ｙ方向に延びる複数のフィンガー電極１５ｂとを含む櫛歯状に形成される。ｎ側電極１４およびｐ側電極１５は、それぞれの櫛歯が噛み合って互いに間挿し合うように形成される。ｎ側電極１４及びｐ側電極１５のそれぞれは、複数のフィンガーのみにより構成され、バスバーを有さないバスバーレス型の電極であってもよい。
【００１５】
抵抗構造３０は、ｎ側電極１４およびｐ側電極１５の上に設けられ、ｎ側電極１４とｐ側電極１５の間を電気的に接続する。抵抗構造３０は、複数の抵抗体３２を有する。複数の抵抗体３２は、フィンガー電極１４ｂ，１５ｂの表面上に設けられ、フィンガー電極１４ｂ，１５ｂと直交するｘ方向に延びる。複数の抵抗体３２は、フィンガー電極１４ｂ，１５ｂの表面上と、フィンガー電極１４ｂ，１５ｂの間の溝の上とを跨ぐように設けられる。複数の抵抗体３２は、図示されるように、ｙ方向に間隔を空けて設けられる。
【００１６】
複数の抵抗体３２は、太陽電池セル７０の裏面７０ｂの全体にわたって形成されることが好ましく、太陽電池セル７０の一端に位置するフィンガー電極１４ｂ，１５ｂから他端に位置するフィンガー電極１４ｂ，１５ｂまでｘ方向に延びることが好ましい。同様に、抵抗体３２は、太陽電池セル７０の一端に位置するバスバー電極１４ａから他端に位置するバスバー電極１５ａまでｙ方向に等間隔で配置されることが好ましい。抵抗体３２の短手方向の幅ｗ３は、特に限定されず、バスバー電極１４ａ，１５ａやフィンガー電極１４ｂ，１５ｂの短手方向の幅ｗ１，ｗ２と同程度であってもよいし、これらの幅ｗ１，ｗ２よりも大きくてもよいし、小さくてもよい。
【００１７】
図２は、実施の形態に係る太陽電池セル７０の構造を示す断面図であり、図１のＡ−Ａ線断面を示す。太陽電池セル７０は、光電変換部１０と、電極構造２０と、抵抗構造３０とを備える。光電変換部１０は、半導体基板１１、第１のｉ型層１２ｉ、第１導電型層１２ｎ、第２のｉ型層１３ｉ、第２導電型層１３ｐ、第１絶縁層１６、第３のｉ型層１７ｉ、第３導電型層１７ｎ、第２絶縁層１８を備える。電極構造２０は、ｎ側電極１４またはｐ側電極１５を構成する。太陽電池セル７０は、裏面７０ｂ側にヘテロ接合が形成される裏面接合型の太陽電池セルである。
【００１８】
半導体基板１１は、受光面７０ａ側に設けられる第１主面１１ａと、裏面７０ｂ側に設けられる第２主面１１ｂを有する。半導体基板１１は、第１主面１１ａに入射される光を吸収し、キャリアとして電子および正孔を生成する。半導体基板１１は、ｎ型またはｐ型の導電型を有する結晶性の半導体材料により構成される。結晶性半導体基板の具体例としては、例えば、単結晶シリコンウェハ、多結晶シリコンウェハなどの結晶シリコン（Ｓｉ）ウェハが挙げられる。
【００１９】
本実施の形態では、半導体基板１１がｎ型の単結晶シリコンウェハである場合を示す。なお、太陽電池セルは、半導体基板として結晶性半導体基板以外の半導体基板により構成することができる。例えば、ガリウム砒素（ＧａＡｓ）やインジウム燐（ＩｎＰ）などからなる化合物半導体ウェハを用いてもよい。
【００２０】
ここで、受光面７０ａは、太陽電池セル７０において主に光（太陽光）が入射される主面を意味し、具体的には、太陽電池セル７０に入射される光の大部分が入射される面を意味する。一方、裏面７０ｂは、受光面７０ａに対向する他方の主面を意味する。
【００２１】
第１主面１１ａの上には、実質的に真性な非晶質半導体（以下、真性な半導体を「ｉ型層」ともいう）で構成される第３のｉ型層１７ｉが設けられる。第３のｉ型層１７ｉは、水素（Ｈ）を含むｉ型の非晶質シリコン（アモルファスシリコン）により形成される。第３のｉ型層１７ｉは、発電に実質的に寄与しない程度の厚さを有し、例えば、２ｎｍ〜２５ｎｍ程度の厚さを有する。実質的に真性な非晶質半導体とは、ｐ型またはｎ型の不純物となる元素を積極的に用いることなく成膜して得られた半導体材料を含み、例えば、化学気相成長法（ＣＶＤ）によって形成する際に、ジボラン（Ｂ２Ｈ６）やホスフィン（ＰＨ３）などのドーパントガスを供給せずに、水素（Ｈ２）で希釈したシラン（ＳｉＨ４）を供給して得られた非晶質シリコンを含む。
【００２２】
第３のｉ型層１７ｉの上には、第３導電型層１７ｎが設けられる。第３導電型層１７ｎは、半導体基板１１と同じ導電型を有するｎ型のドーパントが添加された非晶質半導体で構成される。本実施の形態における第３導電型層１７ｎは、水素を含むｎ型非晶質シリコンで構成され、例えば、２ｎｍ〜５０ｎｍ程度の厚さを有する。
【００２３】
第３導電型層１７ｎの上には、反射防止膜および保護膜としての機能を有する第２絶縁層１８が設けられる。第２絶縁層１８は、例えば、酸化シリコン（ＳｉＯ２）、窒化シリコン（ＳｉＮ）、酸窒化シリコン（ＳｉＯＮ）などにより形成される。第２絶縁層１８の厚さは、反射防止膜としての反射防止特性などに応じて適宜設定され、例えば、８０ｎｍ〜１１００ｎｍ程度とされる。
【００２４】
なお、第３のｉ型層１７ｉ、第３導電型層１７ｎ、第２絶縁層１８の積層構造は、第１主面１１ａのパッシベーション層として機能する。
【００２５】
第２主面１１ｂの上には、第１積層体１２と第２積層体１３が形成される。第１積層体１２および第２積層体１３はそれぞれ、ｎ側電極１４およびｐ側電極１５に対応するように櫛歯状に形成され、互いに間挿し合うように形成される。このため、第１積層体１２が設けられる第１領域Ｗ１と、第２積層体１３が設けられる第２領域Ｗ２は、第２主面１１ｂ上において、ｘ方向に交互に配列される。また、ｘ方向に隣接する第１積層体１２と第２積層体１３は接触して設けられる。したがって、本実施の形態では、第１積層体１２および第２積層体１３によって、第２主面１１ｂの実質的に全体が被覆される。
【００２６】
第１積層体１２は、第２主面１１ｂの上に形成される第１のｉ型層１２ｉと、第１のｉ型層１２ｉの上に形成される第１導電型層１２ｎにより構成される。第１のｉ型層１２ｉは、上記の第３のｉ型層１７ｉと同様に、水素を含むｉ型の非晶質シリコンで構成される。第１のｉ型層１２ｉは、例えば、２ｎｍ〜２５ｎｍ程度の厚さを有する。
【００２７】
第１導電型層１２ｎは、半導体基板１１と同じ導電型であるｎ型のドーパントが添加された非晶質半導体で構成される。つまり、第１導電型層１２ｎは、ｎ型半導体層である。本実施の形態における第１導電型層１２ｎは、水素を含むｎ型非晶質シリコンで構成される。第１導電型層１２ｎは、例えば、２ｎｍ〜５０ｎｍ程度の厚さを有する。
【００２８】
第１積層体１２の上には、第１絶縁層１６が形成される。第１絶縁層１６は、第１領域Ｗ１のうちｘ方向の中央部に相当する第３領域Ｗ３には設けられず、第３領域Ｗ３を残した両端に相当する第４領域Ｗ４に設けられる。第１絶縁層１６が形成される第４領域Ｗ４の幅は、例えば、第１領域Ｗ１の幅の約１／３程度である。また、第１絶縁層１６が設けられない第３領域Ｗ３は、例えば、第１領域Ｗ１の幅の約１／３程度である。
【００２９】
第１絶縁層１６は、例えば、酸化シリコン、窒化シリコン、酸窒化シリコンなどにより形成される。第１絶縁層１６は、窒化シリコンにより形成されることが望ましく、水素を含んでいることが好ましい。
【００３０】
第２積層体１３は、第２主面１１ｂのうち第１積層体１２が設けられない第２領域Ｗ２と、第１絶縁層１６が設けられる第４領域Ｗ４の端部の上に形成される。このため、第２積層体１３の両端部は、第１積層体１２と高さ方向（ｚ方向）に重なって設けられる。
【００３１】
第２積層体１３は、第２主面１１ｂの上に形成される第２のｉ型層１３ｉと、第２のｉ型層１３ｉの上に形成される第２導電型層１３ｐにより構成される。第２のｉ型層１３ｉは、水素を含むｉ型の非晶質シリコンで構成され、例えば、２ｎｍ〜２５ｎｍ程度の厚さを有する。
【００３２】
第２導電型層１３ｐは、半導体基板１１とは異なる導電型であるｐ型のドーパントが添加された非晶質半導体で構成される。つまり、第２導電型層１３ｐは、ｐ型半導体層である。本実施の形態における第２導電型層１３ｐは、水素を含むｐ型の非晶質シリコンで構成される。第２導電型層１３ｐは、例えば、２ｎｍ〜５０ｎｍ程度の厚さを有する。
【００３３】
非晶質シリコンで構成される第１積層体１２および第２積層体１３は、第２主面１１ｂのパッシベーション層として機能する。したがって、第１積層体１２および第２積層体１３を構成する第１のｉ型層１２ｉ、第１導電型層１２ｎ、第２のｉ型層１３ｉ、第２導電型層１３ｐは、「パッシベーション層」ということができる。なお、変形例においては、このような「パッシベーション層」として、非晶質構造の酸化シリコン、窒化シリコン、酸窒化シリコン、炭化シリコン（ＳｉＣ）などを用いてもよい。
【００３４】
第１導電型層１２ｎの上には、電子を収集するｎ側電極１４が形成される。第２導電型層１３ｐの上には、正孔を収集するｐ側電極１５が形成される。ｎ側電極１４とｐ側電極１５の間には溝４０が形成され、両電極は電気的に絶縁される。本実施の形態において、ｎ側電極１４およびｐ側電極１５は、電極構造２０により構成される。電極構造２０は、透明電極層２２および金属電極層２３を含む。
【００３５】
透明電極層２２は、例えば、酸化錫（ＳｎＯ２）、酸化亜鉛（ＺｎＯ）、インジウム錫酸化物（ＩＴＯ）等に錫（Ｓｎ）、アンチモン（Ｓｂ）、フッ素（Ｆ）、アルミニウム（Ａｌ）等をドープした透明導電性酸化物（ＴＣＯ）により形成される。本実施の形態では、透明電極層２２は、インジウム錫酸化物により形成される。透明電極層２２の厚みは、例えば、５０ｎｍ〜１００ｎｍ程度とすることができる。
【００３６】
金属電極層２３は、透明電極層２２の上に形成される。金属電極層２３は、銅（Ｃｕ）、錫（Ｓｎ）、金（Ａｕ）、銀（Ａｇ）、ニッケル（Ｎｉ）、チタン（Ｔｉ）などの金属を含む導電性の材料である。本実施の形態における金属電極層２３は、第１金属層２３ａ、第２金属層２３ｂ、第３金属層２３ｃの三層により構成される。第１金属層２３ａおよび第２金属層２３ｂは、例えば、銅により形成され、第３金属層２３ｃは、錫により形成される。第１金属層２３ａ、第２金属層２３ｂ、第３金属層２３ｃはそれぞれ、５０ｎｍ〜１１００ｎｍ程度、１１μｍ〜５０μｍ程度、１μｍ〜５μｍ程度の厚さを有する。
【００３７】
第１金属層２３ａ、第２金属層２３ｂ、第３金属層２３ｃの形成方法は特に限定されず、例えば、スパッタリングや蒸着、化学気相成長（ＣＶＤ）などの薄膜形成方法や、めっき法などにより形成できる。本実施の形態において、第１金属層２３ａは、薄膜形成法により形成され、第２金属層２３ｂおよび第３金属層２３ｃは、めっき法により形成される。
【００３８】
抵抗体３２は、ｎ側電極１４およびｐ側電極１５の上に設けられ、ｎ側電極１４およびｐ側電極１５に直接接触するように設けられる。抵抗体３２は、ｘｙ平面において、フィンガー電極１４ｂ，１５ｂの長手方向であるｙ方向の幅よりも、バスバー電極１４ａ，１５ａの長手方向であるｘ方向の幅が大きい矩形状を有する。抵抗体３２は、隣接するｎ側電極１４とｐ側電極１５の間を電気的に接続し、ｎ側電極１４とｐ側電極１５の間に抵抗体３２を介した電流のバイパス経路が形成されるようにする。抵抗体３２は、例えば、導電性または非導電性の接着剤（不図示）によりｎ側電極１４およびｐ側電極１５の上に取り付けられる。抵抗体３２が導電性接着剤により固定される場合、抵抗体３２がｎ側電極１４およびｐ側電極１５に直接接触しなくてもよく、抵抗体３２とｎ側電極１４またはｐ側電極１５との間に導電性接着剤が設けられてもよい。
【００３９】
図３は、抵抗体３２の電流−電圧特性を模式的に示すグラフである。抵抗体３２は、非オーミック性の抵抗特性を有し、印加電圧に対して流れる電流量が非線形に変化する。抵抗体３２は、ダイオードのような整流性を有してもよく、所定の閾値電圧（降伏電圧）以上の電圧が印加された場合に電流が流れるように構成されてもよい。抵抗体３２のｎ側電極１４とｐ側電極１５の間での降伏電圧は、太陽電池セル７０の開放電圧より大きいことが好ましく、例えば、太陽電池セル７０の開放電圧の２倍以上または３倍以上であってもよい。ここで、抵抗体３２のｎ側電極１４とｐ側電極１５の間での降伏電圧は、ｎ側電極１４とｐ側電極１５の間で抵抗体３２の電流−電圧特性を計測することにより得られる。
【００４０】
図４は、抵抗体３２の構造を模式的に示す図である。抵抗体３２は、粒子３４と、基材３６とを有する。基材３６は、絶縁性の材料で構成され、例えば、エポキシ樹脂やアクリル樹脂、ウレタン樹脂などの樹脂材料である。粒子３４は、基材３６の内部に多数配置され、基材３６の内部で隣接する粒子同士が互いに接触するように密に配置される。粒子３４として、半導体粒子、表面酸化膜を有する半導体粒子および表面酸化膜を有する金属粒子の少なくとも一つであって、隣接する粒子３４同士が互いに接触する部分が粒界となるものを用いることができる。なお、抵抗体３２は、必ずしも絶縁性の基材３６を含む必要はなく、例えば、焼結セラミックなどの複数の粒子３４の接続体のみで抵抗体３２が構成されてもよい。
【００４１】
粒子３４として、例えば、酸化亜鉛（ＺｎＯ）、酸化インジウム（Ｉｎ２Ｏ３）、二酸化錫（ＳｎＯ２）、二酸化チタン（ＴｉＯ２）などの酸化物半導体を用いることができる。なお、粒子３４は、粒子全体が単結晶で構成されるものに限られず、粒子全体が多数の微結晶または結晶粒で構成されるものであってもよい。
【００４２】
表面酸化膜を有する半導体粒子として、例えば、シリコン（Ｓｉ）、ゲルマニウム（Ｇｅ）、ガリウム砒素（ＧａＡｓ）、窒化ガリウム（ＧａＮ）などの半導体材料を用いることができる。これらの半導体材料にドナーまたはアクセプタとなる不純物がドープされてもよい。また、表面酸化膜を有する金属粒子として、例えば、銅（Ｃｕ）、銀（Ａｇ）、錫（Ｓｎ）、ニッケル（Ｎｉ）などの金属材料を用いることができる。金属粒子の材料はこれらに限られず、二種類以上の金属元素を含む合金を用いてもよい。
【００４３】
抵抗体３２の電流−電圧特性は、抵抗体３２の短手方向の幅ｗ３や厚さｔを変えたり、粒子３４の材料や粒径に関するパラメータを変えたりすることにより調整することができる。ここで、粒径に関するパラメータとは、粒子３４の平均径や粒径のばらつきに関する値のことである。
【００４４】
つづいて、太陽電池セル７０の製造方法を説明する。まず、電極構造２０が形成された光電変換部１０を用意する。つづいて、光電変換部１０のｎ側電極１４およびｐ側電極１５の上に抵抗体３２を配置する。抵抗体３２は、テープ状の抵抗体材料をｎ側電極１４およびｐ側電極１５の上に絶縁性または導電性の接着剤で接着することにより形成できる。その他、基材３６、粒子３４および溶剤を含む樹脂ペーストをｎ側電極１４およびｐ側電極１５の上に塗布し、樹脂ペーストを硬化させることで抵抗体３２を形成してもよい。これにより、図１および図２に示す太陽電池セル７０ができあがる。
【００４５】
本実施の形態によれば、ｎ側電極１４とｐ側電極１５の間を電気的に接続する抵抗体３２を設けることで、太陽電池セル７０の全体または一部に逆バイアス電圧が印加されたとしても非オーミック性の抵抗体３２に電流経路をバイパスさせることができる。これにより、逆バイアス電圧の印加により太陽電池セル７０の全体または一部が発熱するホットスポット現象の発生を抑制できる。
【００４６】
本実施の形態によれば、光電変換部１０の外部に抵抗体３２が設けられるため、光電変換部１０の構造を変更することなく、光電変換部１０および電極構造２０が完成した後の工程にて抵抗体３２を簡単に追加できる。したがって、光電変換部１０の内部にバイパス経路のためのｐｎ接合等を作り込む場合と比べて、バイパス経路を設けるための手間やコストを削減できる。
【００４７】
本実施の形態によれば、個別の太陽電池セル７０にバイパス経路が設けられるため、ホットスポット現象が生じる場合の太陽電池モジュールの出力低下を抑制できる。複数の太陽電池セル７０を接続してモジュール化する場合にバイパスダイオードなどを別途設けた場合、バイパスダイオードの数を増やせば増やすほどホットスポット現象に由来する太陽電池モジュールの出力低下を抑制できるかもしれない。しかしながら、太陽電池モジュールにバイパスダイオードを設ける場合、バイパスダイオードの数に応じて接続配線を増やす必要があり、モジュール構造が複雑化する一因となる。本実施の形態によれば、モジュール内のバイパスダイオードおよびバイパスダイオード用の接続配線の配置を複雑化することなく、ホットスポット現象に起因するモジュール出力の低下を抑制できるため、太陽電池モジュールの製造コストを低減できる。
【００４８】
本実施の形態の一態様は次の通りである。ある態様の太陽電池セル（７０）は、
半導体基板（１１）と、半導体基板１１の主面（第２主面１１ｂ）上の第１領域（Ｗ１）に設けられるｎ型半導体層（第１導電型層１２ｎ）と、半導体基板（１１）の主面（第２主面１１ｂ）上の第１領域（Ｗ１）と異なる第２領域（Ｗ２）に設けられるｐ型半導体層（第２導電型層１３ｐ）と、を含む光電変換部（１０）と、
ｎ型半導体層（第１導電型層１２ｎ）上に設けられるｎ側電極（１４）と、
ｐ型半導体層（第２導電型層１３ｐ）上に設けられるｐ側電極（１５）と、
光電変換部（１０）の外部に設けられ、ｎ側電極（１４）とｐ側電極（１５）の間に接続される非オーミック性の抵抗体（３２）と、を備える。
【００４９】
抵抗体（３２）は、ｎ側電極（１４）およびｐ側電極（１５）の上に設けられてもよい。
【００５０】
抵抗体（３２）は、粒界を有する半導体粒子、表面酸化膜を有する半導体粒子および表面酸化膜を有する金属粒子の少なくとも一つを含んでもよい。
【００５１】
抵抗体（３２）のｎ側電極（１４）とｐ側電極（１５）の間での降伏電圧は、太陽電池セル（７０）の開放電圧よりも大きくてもよい。
【００５２】
別の態様の太陽電池セル（７０）は、
半導体基板（１１）と、
半導体基板（１１）の主面（第２主面１１ｂ）上の第１領域（Ｗ１）に設けられるｎ型半導体層（第１導電型層１２ｎ）と、
半導体基板（１１）の主面（第２主面１１ｂ）上の第１領域（Ｗ１）と異なる第２領域（Ｗ２）に設けられるｐ型半導体層（第２導電型層１３ｐ）と、
ｎ型半導体層（第１導電型層１２ｎ）上に設けられるｎ側電極（１４）と、
ｐ型半導体層（第２導電型層１３ｐ）上に設けられるｐ側電極（１５）と、
ｎ側電極（１４）とｐ側電極（１５）の間に接続される非オーミック性の抵抗構造（３０）と、を備える。
【００５３】
図５は、変形例に係る太陽電池セル１７０の構造を示す平面図である。図６は、図５の太陽電池セル１７０の構造を示す断面図である。本変形例では、ｎ側電極１４とｐ側電極１５の間を分離する溝４０に沿って抵抗体１３２が設けられる点で上述の実施の形態と相違する。以下、上述の実施の形態との相違点を中心に述べる。
【００５４】
太陽電池セル１７０は、光電変換部１０と、電極構造２０と、抵抗構造１３０とを備える。光電変換部１０および電極構造２０は、上述の実施の形態と同様である。抵抗構造１３０は、複数の抵抗体１３２を有する。複数の抵抗体１３２は、ｎ側電極１４とｐ側電極１５の間を分離する溝４０に設けられる。図示する例では、ｎ側電極１４およびｐ側電極１５のフィンガー電極１４ｂ，１５ｂの間を分離する溝に抵抗体１３２が設けられる。抵抗体１３２は、ｘｙ平面において、バスバー電極１４ａ，１５ａの長手方向であるｘ方向の幅よりも、フィンガー電極１４ｂ，１５ｂの長手方向であるｙ方向の幅が大きい矩形状を有し、フィンガー電極１４ｂ，１５ｂに沿ってｙ方向に延びる。
【００５５】
抵抗体１３２は、フィンガー電極１４ｂ，１５ｂの間のみならず、バスバー電極１４ａ，１５ａとフィンガー電極１４ｂ，１５ｂの間を分離する溝にも設けられてもよい。例えば、ｎ側電極１４のバスバー電極１４ａとｐ側電極１５のフィンガー電極１５ｂの間を分離する溝に抵抗体１３２が設けられてもよいし、ｐ側電極１５のバスバー電極１５ａとｎ側電極１４のフィンガー電極１４ｂの間を分離する溝に抵抗体１３２が設けられてもよい。
【００５６】
抵抗体１３２は、図６に示されるように、ｎ側電極１４とｐ側電極１５の間を分離する溝４０の全体を充填するように設けられる。別の変形例では、ｎ側電極１４とｐ側電極１５の間を分離する溝４０を部分的に充填するように設けられてもよい。この場合、少なくとも溝４０の内部に設けられる抵抗体１３２がｎ側電極１４とｐ側電極１５の双方に接触するように設けられることが好ましい。この場合、抵抗体１３２は、ｎ側電極１４およびｐ側電極１５の透明電極層２２のみに接触するように設けられてもよいし、金属電極層２３のみに接触するように設けられてもよいし、透明電極層２２と金属電極層２３の双方に接触するように設けられてもよい。
【００５７】
抵抗体１３２は、上述の実施の形態に係る抵抗体３２と同様に、絶縁材の基材３６と、非オーミック性の抵抗特性を有する粒子３４とを有する。抵抗体１３２は、例えば、基材３６、粒子３４および溶剤を含む樹脂ペーストをｎ側電極１４とｐ側電極１５の間の溝４０に塗布し、樹脂ペーストを硬化させることにより形成することができる。
【００５８】
本変形例においても、上述の実施の形態と同様の効果を奏することができる。
【００５９】
ある態様の太陽電池セル（１７０）において、抵抗体（１３２）は、ｎ側電極（１４）とｐ側電極（１５）の間を分離する溝（４０）に設けられてもよい。
【００６０】
図７は、別の変形例に係る太陽電池セル２７０の構造を模式的に示す平面図である。上述の実施の形態および変形例では、複数の抵抗体をｘ方向またはｙ方向に細長く延在させる場合について示した。さらなる変形例では、図７に示すように、太陽電池セル２７０の裏面２７０ｂの全体にわたって抵抗体２３２がｘ方向とｙ方向の広がりを有するように設けられてもよい。
【００６１】
図８は、さらに別の変形例に係る太陽電池セル３７０の構造を模式的に示す平面図である。本変形例に係る抵抗構造３３０は、二次元アレイ状にｘ方向およびｙ方向に並んで配置される複数の抵抗体３３２を有する。各抵抗体３３２は、フィンガー電極１４ｂ，１５ｂが延びるｙ方向に間隔を空けて配置されるとともに、フィンガー電極１４ｂ，１５ｂと直交するｘ方向にも間隔を空けて配置される。各抵抗体３３２は、太陽電池セル３７０の裏面３７０ｂの全体にわたってｘ方向に連続的に設けられず、隣接する数本（二本、三本、四本、五本など）のフィンガー電極１４ｂ，１５ｂのみを接続するように設けられる。
【００６２】
上述の実施の形態および変形例では、非オーミック性の粒子を用いて抵抗構造を構成する場合について示した。さらなる変形例では、電極構造２０の金属電極層２３に対してショットキー接合する材料を用いることにより非オーミック性の抵抗構造を実現してもよい。金属電極層２３に対してショットキー障壁を形成する材料として、酸化亜鉛などの導電性酸化物、ポリエチレンジオキシチオフェン−ポリスチレンスルホン酸（ＰＥＤＯＴ−ＰＳＳ）などの導電性高分子材料ないし導電性有機物を用いることができる。この場合、ｎ側電極１４およびｐ側電極１５の金属電極層２３と、金属電極層２３と接触するショットキー接合性材料とにより非オーミック性の抵抗構造が実現される。
【００６３】
ある態様の太陽電池セル（７０）において、
ｎ側電極（１４）およびｐ側電極（１５）の少なくとも一方は金属（金属電極層２３）を含み、
抵抗体（３２）は、金属（金属電極層２３）とショットキー接合する材料を含んでもよい。
【００６４】
以上、本発明を上述の実施の形態を参照して説明したが、本発明は上述の実施の形態に限定されるものではなく、実施の形態および変形例の構成を適宜組み合わせたものや置換したものについても本発明に含まれるものである。
【符号の説明】
【００６５】
Ｗ１…第１領域、Ｗ２…第２領域、１０…光電変換部、１１…半導体基板、１４…ｎ側電極、１５…ｐ側電極、３０，１３０，３３０…抵抗構造、３２，１３２，２３２，３３２,…抵抗体、３４…粒子、４０…溝、７０，１７０，２７０，３７０…太陽電池セル。
【産業上の利用可能性】
【００６６】
本発明によれば、ホットスポット現象の発生を抑制できる太陽電池セルを提供できる。
【図１】
0006782452.tif 000002
【図２】
0006782452.tif 000003
【図３】
0006782452.tif 000004
【図４】
0006782452.tif 000005
【図５】
0006782452.tif 000006
【図６】
0006782452.tif 000007
【図７】
0006782452.tif 000008
【図８】
0006782452.tif 000009